(57)【要約】【課題】ローラーを用い、かつ一つの被覆材で自然石特有の質感等を有するアクセント仕上げが可能な被膜形成方法を得る。【解決手段】本発明の被膜形成方法は、基材上に、特定のローラーを用い、被覆材（Ｉ）を塗付して模様被膜を形成するものであり、該被覆材（Ｉ）は、水性樹脂（Ａ）、粒状骨材（Ｂ）、及び長径０．５ｍｍ以上であり、短径と長径の比（短径／長径）が０．３〜１である無着色鱗片状粒子（Ｃ）を必須成分とし、上記無着色鱗片状粒子（Ｃ）が特定の粒度分布を有することを特徴とする。 【選択図】なし【特許請求の範囲】
【請求項１】
基材上にローラーを用い、被覆材（Ｉ）を塗付して模様被膜を形成する被膜形成方法であって、
該ローラーは、その表面において、大きさ３ｍｍ以上の孔が５０％以上を占める多孔質ローラーであり、
該被覆材（Ｉ）は、水性樹脂（Ａ）、粒状骨材（Ｂ）、及び長径０．５ｍｍ以上であり、短径と長径の比（短径／長径）が０．３〜１である無着色鱗片状粒子（Ｃ）を必須成分とし、
上記水性樹脂（Ａ）の固形分１００重量部に対し、上記粒状骨材（Ｂ）を１００〜２０００重量部、上記無着色鱗片状粒子（Ｃ）を０．５〜１００重量部含み、
上記無着色鱗片状粒子（Ｃ）は、その粒度分布において長径１ｍｍ以上の粒子の比率が１５％以上、長径３．５ｍｍ超の粒子の比率が１５％以下であることを特徴とする被膜形成方法。
【発明の詳細な説明】
【技術分野】
【０００１】
本発明は、建築物や土木構造物の内外壁面等に対する被膜形成方法に関するものである。
【背景技術】
【０００２】
従来、建築物や土木構造物に自然石調の美観性、高級感、重厚感等を付与する装飾仕上げ工法が知られている。近年、自然石特有の質感や光輝感等（以下、「質感等」ともいう）のアクセント意匠を有する装飾仕上げが望まれるケースも増えている。このような工法として、例えば、特許文献１には、合成樹脂エマルションと骨材を含有する塗料を塗装後、さらにその表面に散在チップを表面側より埋め込みながら散在させ、表面を研磨する被膜形成方法が記載されている。
【先行技術文献】
【特許文献】
【０００３】
【特許文献１】特開平６−１１４２６０５号公報
【発明の概要】
【発明が解決しようとする課題】
【０００４】
上記特許文献１のように、装飾仕上げ工法は、通常吹付けによって塗布されることが主流であるが、近年、建築物の立地環境等によっては、骨材等の飛散が問題となる場合がある。また、自然石特有のアクセント意匠を付与するためには、別工程によって意匠材を塗布することが必要であり、工程が煩雑化するおそれもあった。このような状況下、アクセント意匠を有する自然石調仕上げが可能な簡便な手法が望まれている。
【課題を解決するための手段】
【０００５】
本発明はこのような問題点に鑑みなされたものであり、ローラーを用い、かつ一つの被覆材で自然石特有の質感等を有するアクセント意匠仕上げが可能な被膜形成方法を得ることを目的とするものである。
【０００６】
本発明者らは上記問題を解決するために鋭意研究を行った結果、水性樹脂、粒状骨材及び特定の無着色鱗片状粒子を含む特定の被覆材を、特定のローラーを用いて塗付することにより、自然石特有の質感等を有するアクセント意匠仕上げの被膜を形成できることに想到し、本発明の完成に到った。
【０００７】
すなわち、本発明は以下の特徴を有するものである。
１．基材上にローラーを用い、被覆材（Ｉ）を塗付して模様被膜を形成する被膜形成方法であって、
該ローラーは、その表面において、大きさ３ｍｍ以上の孔が５０％以上を占める多孔質ローラーであり、
該被覆材（Ｉ）は、水性樹脂（Ａ）、粒状骨材（Ｂ）、及び長径０．５ｍｍ以上であり、短径と長径の比（短径／長径）が０．３〜１である無着色鱗片状粒子（Ｃ）を必須成分とし、
上記水性樹脂（Ａ）の固形分１００重量部に対し、上記粒状骨材（Ｂ）を１００〜２０００重量部、上記無着色鱗片状粒子（Ｃ）を０．５〜１００重量部含み、
上記無着色鱗片状粒子（Ｃ）は、その粒度分布において長径１ｍｍ以上の粒子の比率が１５％以上、長径３．５ｍｍ超の粒子の比率が１５％以下であることを特徴とする被膜形成方法。
【発明の効果】
【０００８】
本発明によれば、水性樹脂、粒状骨材及び特定の無着色鱗片状粒子を含む特定の被覆材を、特定のローラーを用いて塗付することにより、自然石特有の質感等を有するアクセント意匠仕上げの被膜を形成することができる。
【発明を実施するための形態】
【０００９】
以下、本発明を実施するための形態について説明する。
【００１０】
本発明は、基材上に、ローラーを用いて、被覆材（Ｉ）を塗付して模様被膜を形成する被膜形成方法に関するものである。上記ローラーとしては、その表面において、大きさ３ｍｍ以上の孔が５０％以上を占める多孔質ローラーを使用する。このようなローラーを用い、水性樹脂、粒状骨材及び特定の無着色鱗片状粒子を含む特定の被覆材（Ｉ）を塗付することによって、自然石特有の質感等を有するアクセント意匠が視認される優れた自然石調仕上げを簡便に行うことができる。
【００１１】
本発明では、多孔質ローラーの孔の大きさと、無着色鱗片状粒子の粒度（特に長径）を一定の組み合わせにすることによって、被膜形成時における無着色鱗片状粒子の転写性が良好となり、自然石特有の質感や光輝感等を有するアクセント意匠の視認性に優れた被膜を形成することができるものである。
【００１２】
＜基材＞
基材は、建築物、土木構造物等の表面を構成するものである。このような基材としては、例えば、コンクリート、モルタル、サイディングボード、押出成形板、石膏ボード、パーライト板、合板、煉瓦、プラスチック板、金属板、ガラス、磁器タイル等が挙げられる。これら基材は、その表面に、既に被膜が形成されたものや、壁紙が貼り付けられたもの等であってもよい。
【００１３】
＜多孔質ローラー＞
本発明で使用する多孔質ローラーは、筒状の芯材の外表面に多孔質層が備わったものであり、筒状の芯材は、軸を備えたハンドルを装着できるように空洞となっており、該空洞にハンドル軸を装着して使用することができるものである。
筒状の芯材としては、特に限定されず、例えば、プラスチック製、木製、紙製、金属製等の芯材を用いることができ、また、ハンドル軸と芯材との密着性を高めるために、ハンドル軸と芯材の間に、例えば、プラスチック製、ゴム製、ガラス製、金属製、繊維製等の補強材を用いることもできる。
【００１４】
本発明で用いる多孔質ローラーとしては、その表面（多孔質層の外周の表面）において、大きさ３ｍｍ以上の孔が５０％以上、（好ましくは３ｍｍ以上８ｍｍ以下の孔が５０％以上、より好ましくは３ｍｍ以上８ｍｍ以下の孔が６０％以上、さらに好ましくは３ｍｍ以上８ｍｍ以下の孔が７０％以上）を占めるものである。本発明において、孔の大きさは、各孔の重心からの最大距離×２で算出すればよい。また、大きさ３ｍｍ以上の孔が占める割合は、（多孔質層の表面に現れる大きさ３ｍｍ以上の孔の数）／（多孔質層の表面に現れる孔の総数）×１００（％）で算出される値である。
【００１５】
このような多孔質層としては、連通孔を有する多孔質層、または、独立孔を有する多孔質層等が挙げられるが、本発明では連通孔を有する多孔質層が好ましい。その材質としては特に限定されないが、例えば、アクリル樹脂、ウレタン樹脂、エステル樹脂、エチレン樹脂等が挙げられ、これら樹脂をスポンジ状に多孔化したものが好ましい。
【００１６】
多孔質層の厚みは、好ましくは３ｍｍ以上５０ｍｍ以下、より好ましくは５ｍｍ以上３０ｍｍ以下である。このような厚みでは、被覆材の塗付効率が良く、作業性により優れる。また、多孔質ローラーの幅（長さ）は、特に限定されないが好ましくは８０ｍｍ以上２５０ｍｍ以下程度、多孔質ローラーの直径（筒径）（多孔質層含む）は、好ましくは３０ｍｍ以上１００ｍｍ以下程度である。
【００１７】
＜被覆材（Ｉ）＞
本発明で用いる被覆材（Ｉ）は、水性樹脂（Ａ）、粒状骨材（Ｂ）、及び無着色鱗片状粒子（Ｃ）を必須成分とするものである。
【００１８】
水性樹脂（Ａ）（以下「（Ａ）成分」という）としては、水溶性樹脂及び水分散性樹脂から選ばれる１種以上が好適である。樹脂の種類としては、例えば、酢酸ビニル樹脂、ポリエステル樹脂、アルキッド樹脂、塩化ビニル樹脂、エポキシ樹脂、アクリル樹脂、ウレタン樹脂、アクリルシリコン樹脂、フッ素樹脂等、あるいはこれらの複合系等を挙げることができる。これらは１種または２種以上で使用することができる。また、これら（Ａ）成分は架橋反応性を有するものであってもよい。架橋反応性を有する（Ａ）成分を使用した場合は、被膜の耐水性、耐候性、耐薬品性等を向上させることができる。
【００１９】
粒状骨材（Ｂ）（以下「（Ｂ）成分」という）としては、自然石、自然石の粉砕物等の天然骨材、及び着色骨材等の人工骨材から選ばれる少なくとも一種以上を好適に使用することができる。具体的には、例えば、大理石、御影石、蛇紋岩、花崗岩、蛍石、寒水石、長石、珪石、珪砂、及びこれらの粉砕物、陶磁器粉砕物、セラミック粉砕物、ガラス粉砕物、ガラスビーズ、樹脂粉砕物、樹脂ビーズ、金属粒等や、それらの表面を着色コーティングしたもの等が挙げられる。これらは１種または２種以上を組み合わせて使用することにより、種々の自然石調の色彩を表出することができる。
【００２０】
（Ｂ）成分の平均粒子径は、好ましくは０．０１ｍｍ以上１ｍｍ以下（より好ましくは０．０２ｍｍ以上０．８ｍｍ以下、さらに好ましくは０．０３ｍｍ以上０．６ｍｍ以下）である。なお、平均粒子径は、ＪＩＳ  Ｚ８８０１−１：２０００に規定される金属製網ふるいを用いてふるい分けを行い、その重量分布の平均値を算出することによって得られる値である。このような（Ｂ）成分は、粒状と認識されるものであり、後述の鱗片状粒子とは異なるものである。
【００２１】
（Ｂ）成分は、（Ａ）成分の固形分１００重量部に対し、１００〜２０００重量部（好ましくは１５０〜１５００重量部、より好ましくは２００〜１０００重量部）の比率で混合する。（Ｂ）成分をこのような比率で混合すれば、厚膜の被膜が形成しやすくなり、形成被膜の重厚感を高めることもできる。
【００２２】
本発明では、（Ｂ）成分として透明性を有する粒状骨材（Ｂ−１）（以下、「（Ｂ−１）成分」という）を含むことが好ましい。このような（Ｂ−１）成分を使用することにより、形成被膜においてアクセント意匠が視認されやすくなる。（Ｂ−１）成分としては、光透過率が３％以上（より好ましくは３％以上５０％以下、さらに好ましくは１０％以上３０％以下）であるものが好適である。光透過率が５０％以下の場合、被膜全体の隠蔽性確保にも有利である。なお、光透過率とは、濁度計による全光透過率の値である。この測定では、（Ｂ−１）成分の試料を内厚５ｍｍの透明ガラス製セル中に充填し、次いで徐々に水を充填した後、セル中の気泡を振動によって取り除いたものを用いる。
【００２３】
このような（Ｂ−１）成分としては、例えば、長石、珪砂、珪石、寒水石、ガラスビーズ等が挙げられる。この中でも、本発明では特に寒水石が好適である。また、（Ｂ−１）成分の平均粒子径としては、上記範囲を満たすものであればよいが、好ましくは０．０１ｍｍ以上１ｍｍ以下（より好ましくは０．０２ｍｍ以上０．８ｍｍ以下、さらに好ましくは０．０３ｍｍ以上０．６ｍｍ以下）である。
【００２４】
（Ｂ−１）成分は、（Ｂ）成分全体に対し、２０重量％以上（好ましくは３０重量％以上、より好ましくは５０重量％以上）とすることが好適である。また、その上限は、（Ｂ）成分全体に対し、９０重量％以下（好ましくは８０重量％以下）とすることが好適である。このように（Ｂ−１）成分を高比率で含む場合には、アクセント意匠の視認性を高めつつ、被膜全体の隠蔽性を確保することができる。
【００２５】
無着色鱗片状粒子（Ｃ）（以下「（Ｃ）成分」という）としては、長径０．５ｍｍ以上であり、短径と長径の比（短径／長径）が０．３〜１の着色処理されていない鱗片状粒子を使用することができる。（Ｃ）成分は、着色剤等で着色処理されていないものであり、粒子自身の自然な色相を生かし、形成被膜に自然石特有の質感等を有するアクセント意匠を付与するものである。（Ｃ）成分の大きさが上記範囲を満たす場合、その形状が視認されやすく、アクセント意匠として好適である。一方、上記範囲を外れる場合、被膜中に埋もれて視認されにくくなる。なお、（Ｃ）成分の長径及び短径は、（Ｃ）成分を水平面に安定に静置させ、上から顕微鏡を用いて観察して測定される値である。
【００２６】
また（Ｃ）成分の厚みは、好ましくは１μｍ〜３ｍｍ（より好ましくは２μｍ〜２ｍｍ）である。このような場合、（Ｃ）成分が被膜表面に安定に配向して転写されやすく、本発明の効果を高めることができる。なお、厚みは、マイクロメーターにより測定される値である。本発明において、鱗片状とは、長径と厚みの比が(長径／厚み)＞２を満たすものをいう。
【００２７】
本発明では、上記（Ｃ）成分は、その粒度分布において長径１ｍｍ以上の粒子の比率が１５％以上（好ましくは２０％以上、より好ましくは２５％以上）、長径３．５ｍｍ超の粒子の比率が１５％以下（好ましくは１０％以下、より好ましくは５％以下）であることを特徴とする。（Ｃ）成分が、上記範囲を満たすことにより、（Ｃ）成分の転写性が高まり、アクセント意匠の視認性が良好で自然石特有の質感等を有する美観性に優れた被膜を形成することができる。一方、（Ｃ）成分において長径１ｍｍ以上の粒子の比率が１５％未満の場合は、（Ｃ）成分の視認性に劣り、長径３．５ｍｍ超の粒子の比率が１５％を超える場合は、被膜形成時の転写性に劣り、ムラになりやすい。
【００２８】
上記（Ｃ）成分の粒度分布における所定長径の粒子の比率は、［長径１ｍｍ以上（または長径３．５ｍｍ超）、短径／長径＝０．３〜１の（Ｃ）の数］／［長径０．５ｍｍ以上、短径／長径＝０．３〜１の（Ｃ）の総数］×１００（％）で算出される値である。なお、（Ｃ）の総数は、無作為に５０個程度抽出すればよい。
【００２９】
このような（Ｃ）成分としては、無着色であり自然石特有の自然な質感や光輝感等を付与できるものであればよい。具体的に、自然な質感を付与する場合には、例えば、雲母、セリサイト、クレー、タルク、板状カオリン、硫酸バリウムフレーク、貝殻片、サンゴ片、木片等の無着色の鱗片状粒子から選ばれる無着色鱗片状粒子（Ｃ−１）（以下、「（Ｃ−１）成分」という）を好適に使用することができる。これらは、１種または２種以上を組み合わせて使用することができる。特に、（Ｃ−１）成分として、ホタテ片等の貝殻片、サンゴ片、木片等を含むことが好適である。
【００３０】
また、自然な光輝感を付与する場合には、例えば、雲母、セリサイト、クレー、タルク、板状カオリン等の粘土鉱物を焼成した焼成粘土鉱物粒子から選ばれる無着色鱗片状粒子（Ｃ−２）（以下、「（Ｃ−２）成分」という）を好適に使用することができる。これらは、１種または２種以上を組み合わせて使用することができる。特に、（Ｃ−２）成分として、焼成雲母が好適である。焼成粘土鉱物粒子は、焼成によって構造内から水酸基(−ＯＨ)（結晶水分）が離脱するため、通常の雲母より更に薄片に剥離が可能な性質を有する。また、焼成により、表面状態が変化し、それ自体光輝感を発現するものであるため、形成被膜に自然な光輝感を付与することができる。未焼成品では、視覚的に埋没しこのような効果が得られにくい。なお、焼成温度は、粘土鉱物粒子中の結晶水分を脱水できる温度であればよく、好ましくは５００〜２０００℃である。
【００３１】
本発明では、（Ｃ）成分として、上記（Ｃ−１）成分と上記（Ｃ−２）成分を併用することにより、自然な質感及び光輝感を有するアクセント意匠を付与することができ、よりいっそう美観性を高めることができる。上記（Ｃ−１）成分と上記（Ｃ−２）成分の混合は、好ましくは重量比率で（Ｃ−１）：（Ｃ−２）＝９：１〜１：９（より好ましくは８：２〜５：５）である。このような比率である場合、上記効果を十分に発揮することができる。
【００３２】
（Ｃ）成分は、（Ａ）成分の固形分１００重量部に対し、０．５〜１００重量部（好ましくは１〜８０重量部）の比率で混合する。（Ｃ）成分をこのような比率で混合すれば、形成被膜に自然石特有の質感を有するアクセント意匠等を付与することができる。
【００３３】
さらに本発明では、鱗片状着色粒子（Ｄ）（以下「（Ｄ）成分」という）を含むことが好ましい。（Ｄ）成分は、長径１ｍｍ以上であり、短径と長径の比（短径／長径）が０．５〜１であり、様々な色粒状のアクセント的な意匠性を付与するものである。（Ｄ）成分の大きさが上記範囲を満たす場合、その形状が視認されやすく、アクセント意匠として好適である。（Ｄ）成分と上記（Ｃ）成分を併用することにより、自然な質感等と、色粒状のアクセントのコントラストにより、いっそう美観性を高めることができる。なお、（Ｄ）成分の長径及び短径は、上記（Ｃ）成分と同様にして測定される値である。
【００３４】
また、（Ｄ）成分の厚みは、本発明の鱗片状の条件を満たすものであればよく、好ましくは５０μｍ以上５００μｍ以下（より好ましくは６０μｍ以上４５０μｍ以下）である。このような場合、（Ｄ）成分が被膜表面に安定に配向して転写されやすく、本発明の効果を高めることができる。なお、厚みは、マイクロメーターにより測定される値である。
【００３５】
本発明では、上記（Ｄ）成分の少なくとも１色は、その粒度分布において、長径２．５ｍｍ以上の粒子の比率が１５％以上（好ましくは２０％以上、より好ましくは２５％以上）、長径３．５ｍｍ超の粒子の比率が１５％以下（好ましくは１０％以下、より好ましくは５％以下）であることが好ましい。（Ｄ）成分が、上記の粒度分布を満たすことにより、（Ｄ）成分の転写性が高まり、アクセント意匠の視認性が良好で美観性に優れた被膜を形成することができる。
【００３６】
上記（Ｄ）成分の粒度分布における所定長径の粒子の比率は、［長径２．５ｍｍ以上（または長径３．５ｍｍ超）、短径／長径＝０．５〜１の所定色の（Ｄ）の数］／［長径１ｍｍ以上、短径／長径＝０．５〜１の所定色の（Ｄ）の総数］×１００（％）で算出される値である。なお、所定色の（Ｄ）の総数は、無作為に５０個程度抽出すればよい。
【００３７】
このような（Ｄ）成分としては、例えば、鱗片状の基体粒子を着色処理したものが挙げられる。具体的に基体粒子としては、例えば、雲母、セリサイト、クレー、タルク、板状カオリン、硫酸バリウムフレーク、ガラスフレーク、アルミナフレーク、貝殻片、金属片等の無機質片、あるいはゴム片、プラスチック片、木片等が挙げられる。着色処理としては、特に限定されないが、顔料を含む着色剤を基体粒子表面に被覆する方法が好適である。（Ｄ）成分は１種または２種以上（１色または２色以上）を組み合わせて使用することができ、種々の色彩を表出することができる。
【００３８】
（Ｄ）成分は、（Ａ）成分の固形分１００重量部に対し、好ましくは０．５〜１００重量部（より好ましくは１〜８０重量部）の比率で混合する。（Ｄ）成分をこのような比率で混合すれば、アクセント意匠が視認されやすく、美観性に優れた自然石調仕上げの被膜を形成できる。
【００３９】
本発明では、さらに、上記（Ｂ）成分、上記（Ｃ）成分、及び上記（Ｄ）成分以外の平均粒子径が１ｍｍ超１０ｍｍ以下（好ましくは１．２ｍｍ以上５ｍｍ以下）の大粒子を本発明の効果を著しく阻害しない限りで含んでもよい。
【００４０】
本発明の被覆材（Ｉ）は、上記成分を公知の方法によって均一に混合することで製造することができるが、必要に応じて、通常被覆材に使用可能なその他の成分を混合することもできる。このような成分としては、例えば、着色顔料、体質顔料、繊維、造膜助剤、増粘剤、レベリング剤、可塑剤、凍結防止剤、ｐＨ調整剤、防腐剤、防黴剤、防藻剤、抗菌剤、分散剤、消泡剤、紫外線吸収剤、光安定剤、酸化防止剤、水等が挙げられる。
【００４１】
本発明では、増粘剤として、会合型増粘剤を含むことが好ましく、中でも末端に疎水基を含有し、分子鎖中にウレタン結合を含有するウレタン会合型増粘剤が好ましい。これにより、本発明のローラーを用い、被覆材（Ｉ）を塗付して模様被膜を形成する際、上記（Ｂ）成分、上記（Ｃ）成分（及び上記（Ｄ）成分）の転写性を高め、意匠性を高めるとともに、作業性を向上することができる。増粘剤の混合比率は、上記（Ａ）成分の固形分１００重量部に対し、固形分換算で、好ましくは０．１〜２０重量部、より好ましくは０．５〜１０重量部である。
【００４２】
本発明の被覆材（Ｉ）は、塗付時における粘度（希釈する場合は、希釈後の粘度）を、好ましくは２０〜２００Ｐａ・ｓ（より好ましくは５０〜１５０Ｐａ・ｓ）に、チクソトロピーインデックスを、好ましくは２．０〜６．０（より好ましくは３．０〜５．０）に調製する。本発明では、被覆材（Ｉ）の粘性特性をこのような条件に設定することで、塗付時における上記（Ｂ）成分、上記（Ｃ）成分（及び上記（Ｄ）成分）の転写性が高まり、塗装作業性、仕上り性向上の点で好適である。
なお、本発明における粘度は、ＢＨ型粘度計による２ｒｐｍにおける粘度（２回転目の指針値）を測定することにより求められる値である。チクソトロピーインデックス（ＴＩ）は、ＢＨ型粘度計を用い、下記式により求められる値である。いずれも測定温度は２３℃である。
＜式＞ＴＩ＝η１／η２
（式中、η１は２ｒｐｍにおける粘度（Ｐａ・ｓ：２回転目の指針値）。η２は２０ｒｐｍにおける粘度（Ｐａ・ｓ：４回転目の指針値））
【００４３】
本発明の被覆材（Ｉ）の塗付け量は、特に限定されないが、好ましくは０．５〜５ｋｇ／ｍ２、より好ましくは１〜３ｋｇ／ｍ２である。塗付時には、本発明被覆材を水で希釈することもできる。希釈割合は、好ましくは０〜１０重量％である。
【００４４】
本発明被覆材による被膜を形成した後、必要に応じクリヤー塗料や撥水剤等を塗付することもできる。このうち、クリヤー塗料としては、例えばアクリル樹脂系塗料、ウレタン樹脂系塗料、エポキシ樹脂系塗料、アクリルシリコン樹脂系塗料、フッ素樹脂系塗料等が挙げられる。このようなクリヤー塗料は、艶消し剤の配合等によって艶の程度を調整することもできる。また、本発明の効果を阻害しない限り、着色を施すこともできる。撥水剤としては、アルコキシシラン化合物やシリコーン樹脂等を主成分とするもの等が使用できる。このようなクリヤー塗料や撥水剤等を塗付する方法としては、公知の方法を採用することができ、例えば、スプレー塗り、ローラー塗り、刷毛塗り等が採用できる。
【実施例】
【００４５】
以下に実施例を示し、本発明の特徴をより明確にする。
【００４６】
（被覆材Ｉ−１〜Ｉ−１２）
表１に示す配合に基づき、各原料を定法により混合し、粘度（ＢＨ型粘度計、２ｒｐｍ）が８０Ｐａ・ｓとなるように水を混合して被覆材Ｉ−１〜Ｉ−１２を製造した。また、希釈後のＴＩ値を表１に示す。
【表１】
2019013898.tif 000002
【００４７】
なお、各成分は以下のものを使用した。
・（Ａ）アクリル樹脂エマルション（固形分５０重量％）
・（Ｂ）粒状骨材（白色珪砂と黄褐色珪砂の混合物、平均粒子径１２０μｍ、光透過率１％以下）
・（Ｂ−１）透明性粒状骨材（寒水石、平均粒子径２００μｍ、光透過率１６％）
・増粘剤１（ウレタン会合型増粘剤）
・増粘剤２（セルロース系増粘剤）
・増粘剤３（ポリアクリル酸系増粘剤）
・添加剤（消泡剤、等）
【００４８】
・（Ｃ−１）（Ｃ−２）無着色鱗片状粒子
【表２】
2019013898.tif 000003
【００４９】
・（Ｄ１）鱗片状着色粒子
【表３】
2019013898.tif 000004
【００５０】
（実施例１〜１２、比較例１〜２）
下塗材が塗付された基材（スレート板）上に、表４に示す多孔質ローラーと被覆材を用いて、被覆材を塗付け量２ｋｇ／ｍ２で塗装し、２３℃で２４時間乾燥、硬化させ、模様被膜を形成した。
なお、使用した多孔質ローラー１〜３はいずれも、直径（筒径）７０ｍｍ、ローラー幅２００ｍｍ、紙製芯材、ウレタン樹脂をスポンジ状に多孔化（連通孔）した厚み１５ｍｍ多孔質層を有するものであり、その多孔質層の表面に大きさ３ｍｍ以上８ｍｍ以下の孔が、
ローラー１では８２％、
ローラー２では７０％、
ローラー３では８８％、
を占めるものである。
【００５１】
＜評価＞
以下の評価を実施し、結果を表４に示す。
・塗装作業性
塗装作業性に優れるものを「◎」、劣るものを「×」とし、◎＞○＞△＞×の４段階で評価した。
・転写性
被膜形成時の鱗片状粒子（無着色鱗片状粒子、鱗片状着色粒子）の転写性に優れるものを「◎」、劣るものを「×」とし、◎＞○＞△＞×の４段階で評価した。
・美観性
アクセント意匠の視認性に優れるものを「◎」、劣るものを「×」とし、◎＞○＞△＞×の４段階で評価した。
【００５２】
【表４】
2019013898.tif 000005
【００５３】
実施例１〜１２は、塗装作業性、無着色鱗片状粒子等の転写性に優れ、アクセント意匠を有する美観性に優れた自然石調の被膜が形成された。特に、実施例７では、自然な質感及び光輝感を有しており、さらに実施例８は黒色のアクセント意匠を有しており、美観性に優れるものであった。また、実施例８では、実施例９、１０に比べて（Ｂ）成分、（Ｃ）成分及び（Ｄ）成分の転写性に優れ、塗装作業性、仕上がり性に優れるものであった。一方、比較例１は、アクセント意匠が不十分であった。比較例２は、塗装作業性、鱗片状着色粒子の転写性に劣り、ムラのある被膜が形成された。